(57)【要約】  第１の電極と、第２の電極と、第１の電極と第２の電極とに接する半導体層と、を有し、半導体層は、亜鉛（Ｚｎ）とガリウム（Ｇａ）とを含むスピネル型の酸化物であることを特徴とする半導体装置の提供。
2018025647.tif 000002
【特許請求の範囲】
【請求項１】
第１の電極と、
第２の電極と、
前記第１の電極と前記第２の電極とに接する半導体層と、
を有し、
前記半導体層は、亜鉛（Ｚｎ）とガリウム（Ｇａ）とを含むスピネル型の酸化物であることを特徴とする半導体装置。
【請求項２】
請求項１に記載の半導体装置であって、
前記半導体層は、スピネル型のＺｎＧａ２Ｏ４であることを特徴とする半導体装置。
【請求項３】
請求項１又は２に記載の半導体装置であって、
前記半導体層は、キャリア元素がドープされていることを特徴とする半導体装置。
【請求項４】
請求項１又は２に記載の半導体装置であって、
前記半導体層は、水素がドープされていることを特徴とする半導体装置。
【請求項５】
請求項１〜４の何れか一項に記載の半導体装置であって、
前記半導体層に接する絶縁層と、
前記絶縁層を介して前記半導体層と対向して設けられた第３の電極と、
を更に有し、
前記第１の電極、前記第２の電極、前記第３の電極を、それぞれ、ソース電極、ドレイン電極、ゲート電極としてトランジスタを構成することを特徴とする半導体装置。
【請求項６】
請求項１〜５の何れか一項に記載の半導体装置を備えることを特徴とするｐＨセンサ。
【請求項７】
請求項１〜５の何れか一項に記載の半導体装置を備えることを特徴とするバイオセンサ。
【請求項８】
請求項１〜５の何れか一項に記載の半導体装置の製造方法であって、
前記半導体層を形成する工程と、
前記半導体層上に導電層を形成する工程と、
前記導電層を所定のパターンに対応させてエッチングし、前記第１の電極及び前記第２の電極を形成する工程と、
を含むことを特徴とする半導体装置の製造方法。
【請求項９】
請求項８に記載の半導体装置の製造方法であって、
前記エッチングを酸性溶液で行うことを特徴とする半導体装置の製造方法。
【請求項１０】
請求項８又は９に記載の半導体装置の製造方法であって、
前記半導体層の形成工程を１９０℃以上で行うことを特徴とする半導体装置の製造方法。
【発明の詳細な説明】
【技術分野】
【０００１】
本発明は、半導体装置、ｐＨセンサ、バイオセンサ、及び半導体装置の製造方法に関する。本発明は2016年8月3日に出願された日本国特許の出願番号2016-152721の優先権を主張し、文献の参照による織り込みが認められる指定国については、その出願に記載された内容は参照により本出願に織り込まれる。
【背景技術】
【０００２】
薄膜トランジスタ（ＴＦＴ）等の半導体装置に用いられる半導体材料としては、例えば、Ｉｎ、Ｇａ及びＺｎからなる酸化物（ＩＧＺＯ；Ｉｎ−Ｇａ−Ｚｎ−Ｏ）等のアモルファス酸化物が用いられている（特許文献１参照）。このような従来の半導体材料は化学的耐久性が十分ではないため、半導体装置を製造する際は、半導体材料を化学的なダメージから保護する構成を設けてエッチング工程等の処理を行っている。
【先行技術文献】
【特許文献】
【０００３】
【特許文献１】特開２０１３−０５１４２１号公報
【発明の概要】
【０００４】
本発明の第一の態様は、第１の電極と、第２の電極と、第１の電極と第２の電極とに接する半導体層と、を有し、半導体層は、亜鉛（Ｚｎ）とガリウム（Ｇａ）とを含むスピネル型の酸化物である半導体装置である。
【０００５】
本発明の第二の態様は、第一の態様の半導体装置を備えるｐＨセンサである。
【０００６】
本発明の第三の態様は、第一の態様の半導体装置を備えるバイオセンサである。
【０００７】
本発明の第四の態様は、半導体層を形成する工程と、半導体層上に導電性の層を形成する工程と、導電性の層を所定のパターンに対応させてエッチングし、第１の電極及び第２の電極を形成する工程と、を含む半導体装置の製造方法である。
【図面の簡単な説明】
【０００８】
【図１】本実施形態に係る製造方法の好適例を説明するための概念図である。
【図２】実施例１のＺｎＧａ２Ｏ４焼結体のＸＲＤ測定の回折パターンである。
【図３】実施例１の半導体特性の測定結果を表すグラフである。
【図４】実施例１のｐＨセンサの概略断面図である。
【図５】実施例１のｐＨセンサの測定結果を表すグラフである。
【発明を実施するための形態】
【０００９】
以下、本発明を実施するための形態（以下、単に「本実施形態」という。）について詳細に説明する。以下の本実施形態は、本発明を説明するための例示であり、本発明を以下の内容に限定する趣旨ではない。なお、図面中、上下左右等の位置関係は、特に断らない限り、図面に示す位置関係に基づくものとする。更に、図面の寸法比率は図示の比率に限られるものではない。
【００１０】
本実施形態に係る半導体装置は、第１の電極と、第２の電極と、第１の電極と第２の電極とに接する半導体層と、を有し、半導体層は、亜鉛（Ｚｎ）とガリウム（Ｇａ）とを含むスピネル型の酸化物である半導体装置である。本実施形態に係る半導体装置は、結晶構造がスピネル型である酸化物を用いることで、酸による化学的なダメージを防ぐための付加的な製造工程や付加的な構成が必要ないという利点を有する。よって、本実施形態に係る半導体装置の構成としては、半導体層を保護するための保護層を有しない構成とすることができる。
【００１１】
従来、酸化物半導体の材料としては、ＺｎＯ、Ｉｎ２Ｏ３、Ｇａ２Ｏ３、ＩｎＧａＺｎＯ等が用いられており、これらは高い半導体特性を示すものの、酸や塩基に対する耐性が十分ではない。例えば、ｐＨ４以下といった強酸やｐＨ１０以上といった強塩基の条件下では、酸化物半導体が浸食されてしまう。このような、酸や塩基に対する耐性に弱いという問題点は、上述した酸化物であればアモルファスであっても結晶であっても抱えているものであり、幅広いｐＨ領域に対して安定であることが望まれていた。この点、本実施形態に係る半導体装置は強酸や強塩基に対して高い安定性を有し、幅広いｐＨ領域において高い安定性を有する。
【００１２】
半導体層は、スピネル型のＺｎＧａ２Ｏ４を含むことが好ましい。これにより酸や塩基性に対する耐性を一層向上させることができる。例えば、スピネル型のＺｎＧａ２Ｏ４が半導体層である場合、フッ素系ドライエッチングやウエットエッチングといった加工方法が採用できる。
【００１３】
半導体層は、その半導体特性を一層向上させるといった観点から、キャリア元素がドープされていることが好ましい。キャリア元素としては、特に限定されず、ドーピングプロセスにおいて公知のものを採用することができる。具体例としては、１価の金属、２価の金属、３価の金属等が挙げられる。これらの中でも、本実施形態では、半導体層には、水素がドープされていることがより好ましい。
【００１４】
本実施形態に係る半導体装置としては、半導体層に接する絶縁層と、絶縁層を介して半導体層と対向して設けられた第３の電極と、を更に有し、第１の電極、第２の電極、第３の電極を、それぞれ、ソース電極、ドレイン電極、ゲート電極としてトランジスタを構成するものが好ましい。
【００１５】
第１の電極をソース電極として用いる場合、ソース電極としては、特に限定されず、公知のものを採用することができる。具体例としては、Ｍｏ、Ｗ、Ａｌ、Ｃｕ、Ｃｕ−Ａｌ合金、Ａｌ−Ｓｉ合金、Ｍｏ−Ｗ合金、Ｎｉ−Ｐ合金等の単層、これらの積層体等が挙げられる。
【００１６】
第２の電極をドレイン電極として用いる場合、ドレイン電極としては、特に限定されず、公知のものを採用することができる。具体例としては、Ｍｏ、Ｗ、Ａｌ、Ｃｕ、Ｃｕ−Ａｌ合金、Ａｌ−Ｓｉ合金、Ｍｏ−Ｗ合金、Ｎｉ−Ｐ合金等の単層、これらの積層体等が挙げられる。
【００１７】
第３の電極をゲート電極として用いる場合、ゲート電極としては、特に限定されず、公知のものを採用することができる。具体例としては、Ｍｏ、Ｗ、Ａｌ、Ｃｕ、Ｃｕ−Ａｌ合金、Ａｌ−Ｓｉ合金、Ｍｏ−Ｗ合金、Ｎｉ−Ｐ合金等の単層、これらの積層体等が挙げられる。
【００１８】
本実施形態に係る半導体装置は、ｐＨセンサ、バイオセンサ等に好適に用いることができる。上述したように、本実施形態に係る半導体装置は、強酸や強塩基に対して高い安定性を有し、ｐＨ１〜１４といった幅広いｐＨ領域において高い安定性を有するため、強酸・強塩基であっても正確な測定が可能なｐＨセンサとすることができる。
【００１９】
バイオセンサ（バイオセンサチップという場合もある）は、生体起源の分子認識機構を利用した化学センサであり、生体内のｐＨ変化や酸化還元反応等の化学認識素子として用いられる。この点、本実施形態に係る半導体装置は幅広いｐＨ領域において高い安定性を有するため、測定対象が強酸性・強塩基性であっても正確なセンシングが可能なバイオセンサとすることができる。例えば、特定の抗体を半導体表面に修飾させ、これに特異的なＤＮＡ等の検知対象が吸着した際のプロトン量を計測するバイオセンサとすることができる。
【００２０】
従来の構成では半導体層を保護するための保護層を設けて測定されるが、この場合、保護層の膜厚として通常１００ｎｍ程度以上であることが要求される一方、抗体の一般的な大きさは数ｎｍ程度であるので、保護層を設けると抗体の大きさを反映した電気的な情報が得られなかった。しかし、本実施形態に係る半導体装置では半導体層を保護するための保護層を必ずしも設ける必要がなく、これを省略することも可能なため、高速かつ高感度で検知することが可能である。
【００２１】
本実施形態に係る半導体装置は、電子伝導度等といった半導体特性に優れることはもちろん、従来では達成できなかった程度の耐酸性や耐塩基性を有するため、強酸成分や光酸発生剤についての迅速かつ正確な検知が可能である。そして、半導体装置をデバイス化した際には、エッチング耐性が高いため配線パターンの微細化や精細化が期待されるとともに、デバイスとしての軽量化等にも寄与することができる。さらには、金属電極の材料の選択肢を広げることも期待される。したがって、本実施形態に係る半導体装置は、上述したセンサ類をはじめ、ディスプレイ類や各種電子機器等といった幅広い用途に用いることができる。
【００２２】
＜製造方法＞
本実施形態に係る半導体装置の製造方法について、好適例を説明する。本実施形態に係る製造方法は、半導体層を形成する工程と、半導体層上に導電性の層を形成する工程と、導電性の層を所定のパターンに対応させてエッチングし、第１の電極及び第２の電極を形成する工程と、を含む方法が挙げられる。本実施形態に係る半導体装置は、半導体層が酸に強く、酸エッチング液に耐えうることから、例えば、逆スタガード型ＴＦＴの製造等にも応用できる。図１は、本実施形態に係る製造方法の例を説明するための概念図を表す。
【００２３】
（Ｓ１工程）
まず、基板１０の表面上にゲート電極２０を形成する（Ｓ１工程）。基板としては、特に限定されず、公知の材料を採用することができる。具体例としては、例えば、ガラス、シリコン、金属、合金、これらの箔等が挙げられる。ゲート電極２０は、上述した第３の電極に対応するものである。基板１０の表面上へのゲート電極２０の形成方法は、特に限定されず、基板１０やゲート電極２０の材料等を考慮した上で、適宜好適な方法を採用することができる。
【００２４】
（Ｓ２工程）
次に、ゲート電極２０が形成された側の基板１０の表面上に絶縁層３０を形成し、ゲート電極２０を絶縁層３０で被覆する（Ｓ２工程）。絶縁層３０としては、特に限定されず、公知の材料を採用することができる。具体例としては、例えば、ＳｉＯ２、Ｓｉ３Ｎ４、ＳｉＯＮ、Ａｌ２Ｏ３、Ｔａ２Ｏ５、ＨｆＯ２等が挙げられる。
【００２５】
（Ｓ３工程）
そして、絶縁層３０の表面上に導電性の層である半導体層４０を形成する（Ｓ３工程）。半導体層４０は、スパッタ装置を用いて形成することができ、複数のカソードを用いて所定の半導体層４０を形成することが好ましい。形成する半導体膜４０は、亜鉛（Ｚｎ）とガリウム（Ｇａ）とを含むスピネル型の酸化物である。かかる酸化物を用いることで、半導体層４０は強酸や強塩基に対して強い耐性を発現する。そのため、製造プロセスとしては、半導体層を保護する工程等を省略することができる。具体的には、ガリウム亜鉛酸化物及び亜鉛酸化物をターゲットとして用いて共スパッタ（ｃｏ−ｓｐｕｔｔｅｒ）を行い、スピネル型のガリウム亜鉛酸化物からなる半導体層４０を形成することができる。
【００２６】
また、ガリウム酸化物及び亜鉛酸化物をターゲットとして用いて共スパッタする方法や、ガリウム及び亜鉛をターゲットとして用いて共スパッタし、成膜中に反応性ガスで酸化する方法を使用してもよい。さらに、共スパッタに限らず、亜鉛酸化物とガリウム酸化物の混合物をターゲットとして用いてスパッタする方法や、亜鉛とガリウムの混合物をターゲットとして用いてスパッタし、成膜中に反応性ガスで酸化する方法を使用してもよい。
【００２７】
例えば、ｎ型半導体材料の場合には、元素ドーピング、膜中の酸素欠損による作製が可能である。ｎ型半導体が得られる元素としては、特に限定されないが、例えば、Ａｌ、Ｉｎ、Ｓｎ、Ｓｂ、Ｔａ等が挙げられる。酸素欠損を発生させる方法としては、特に限定されず公知の方法を採用することができる。具体的には、嫌酸素雰囲気下又は水素等の還元ガス雰囲気下で加熱処理を施すことが好ましい。例えば、スパッタガスに水素を混合した状態で成膜を行い、格子間水素によるｎ型のキャリアドーピングを行う方法が挙げられる。これらの処理は、成膜後チャンバー内で行ってもよいし、後工程として焼成してもよい。
【００２８】
半導体層４０の成膜温度は、特に限定されないが、半導体層４０の結晶性を向上させる観点から１９０℃以上で行うことが好ましい。なお、加熱しすぎると基板１０の表面に飛来するＺｎ粒子の蒸発を促し、ＧａとＺｎの化学量論比からのずれ（組成ずれ）が生じる場合があるが、Ｚｎ又はＺｎＯを含む焼結体ターゲットを同時放電することで、膜中のＺｎ濃度を増加させることができ、組成ずれを効果的に防止することができる。
【００２９】
（Ｓ４工程）
半導体層４０上に導電層を形成する工程と、導電層を所定のパターンに対応させてエッチングし、第１の電極５２及び第２の電極５４を形成する工程を行う（Ｓ４）。第１の電極５２はソース電極であり、第２の電極５４はドレイン電極である。第１及び第２の電極の形成方法としては、通常のフォトリソ工程を用いることができる。この場合、半導体層４０上に導電層を形成した後、導電層上にレジスト層を形成し、所定のパターン光でレジスト層を露光、現像する。次いで、レジスト層の開口部から露出している導電層をエッチングすることで第１の電極、第２の電極を形成することができる。なお、レジスト層としてポジ型の材料を用いてもよいし、ネガ型の材料を用いてもよい。
【００３０】
従来技術では半導体材料としてＩＧＺＯ、ＺｎＯ、Ｇａ２Ｏ３等の酸化物が用いられているが、これらは両性物質であり、強酸性溶液や強塩基性溶液に溶解してしまう。すなわち、従来の半導体層はエッチングに使用される溶液に対する耐性が弱いため、ソース・ドレイン電極を形成するエッチング工程を行う前に、保護層としてＳｉＯ２やＡｌ２Ｏ３等の絶縁層で半導体層を保護する工程が必要であった。この点、本実施形態によれば、半導体層４０は高い耐酸性及び塩基性を有するため、このような保護層を設けなくとも、エッチングを行うことができる。そのため、半導体層を保護するための保護層を設ける工程を行うことなく、半導体装置の製造工程を簡略化することができる。
【００３１】
エッチングを酸性溶液で行う場合には、上述した本実施形態の利点が一層顕著になる。通常のフォトリソ工程で使用されるレジスト材料はアルカリ性に可溶であるため、酸性溶液を用いることにより、レジスト層を溶かすことなく好適に導電層をエッチングすることができる。
【００３２】
（Ｓ５工程）
そして、Ｓ４工程で形成された第１の電極５２、第２の電極５４の上にパッシベーション層６０を形成し、半導体装置Ａを得ることができる。パッシベーション層６０を基板１０の最外表面に形成させることで不導態化させることができる。それによって、外界の水分や金属イオン等から半導体装置Ａの内部を保護することができる。パッシベーション層６０の材料としては、特に限定されず、公知の材料を採用することができる。また、パッシベーション層６０の形成方法は、特に限定されず、公知の方法を採用することができる。なお、本実施形態ではパッシベーション層６０を有する半導体装置の製造方法について説明したが、パッシベーション層６０は必須の構成ではなく、半導体装置の用途に応じてパッシベーション層６０を有しない構成としてもよい。
【実施例】
【００３３】
以下の実施例及び比較例により本発明を更に詳しく説明するが、本発明は以下の実施例により何ら限定されるものではない。【００３４】
＜実施例１＞
ＺｎＧａ２Ｏ４の焼結体ターゲットとＺｎＯの焼結体ターゲットを用意した。薄膜中のＧａとＺｎのモル比がＧａ：Ｚｎ＝２：１となるように同時放電し、ＺｎＧａ２Ｏ４薄膜を得た。なお、スパッタガスとして水素３％を含んだＡｒを用い、背圧１×１０−４Ｐａ以下、成膜圧力０．２２Ｐａ、基板温度１９０℃の条件で成膜した。【００３５】
得られたＺｎＧａ２Ｏ４薄膜についてＸＲＤ（Ｘ線回折法）によるθ−２θ測定を行った。図２にＺｎＧａ２Ｏ４薄膜のＸＲＤ測定の回折パターンを示す。その結果、（２２２）面で配向したスピネル型のＺｎＧａ２Ｏ４のパターンを確認でき、得られたＺｎＧａ２Ｏ４薄膜はスピネル型のＺｎＧａ２Ｏ４薄膜であることが示された。【００３６】
次いで、上述のスピネル型のＺｎＧａ２Ｏ４薄膜を半導体層として用いた薄膜トランジスタを作製した。基板としてｎ型ドープ（リンドープ）されたシリコンウエハに１５０ｎｍの熱酸化膜が形成されたものを用い、この熱酸化膜上に上記の成膜条件でＺｎＧａ２Ｏ４を成膜した。【００３７】
そして、ソース・ドレイン電極となるＣｕ電極をスパッタ法で成膜し、基板のシリコンウエハをゲート電極、熱酸化膜をゲート絶縁膜とすることで、半導体装置を得た。得られた半導体装置の半導体特性を半導体パラメータアナライザー（４２００−ＳＣＳ、ＫＥＩＴＨＬＥＹ社製）を用いてトランジスタ特性を測定した。その結果を図３に示す。図３において、横軸はゲート電極に印加した電圧を示し、縦軸はドレイン電極で検出された電流値を示す。図３に示されるように、本実施例の半導体装置は、ｎ型の半導体特性を示すことが確認された。また、本実施例の半導体装置は、移動度：１．１ｃｍ２／Ｖ・ｓ、キャリア密度：１×１０１７ｃｍ−３、Ｏｎ／Ｏｆｆ比：１×１０５の特性を示した。【００３８】
（ｐＨセンサ）
（実験ａ）
上記で得られた半導体装置を用いてｐＨセンサ（Ｉｏｎ  Ｓｅｎｓｉｔｉｖｅ−ＦＥＴ；イオン感応性電界効果型トランジスタ）を作製した。図４に、ｐＨセンサの概略構成図を示す。ｐＨセンサＢは、ベース層１２上に熱酸化膜１４が形成されたシリコン製の基板１０と、基板１０上に設けられた半導体層（ＺｎＧａ２Ｏ４：Ｈ２）４０とＡｇ電極７０、７１とを有する半導体装置と、半導体装置上に設けられたシリコンゴム製のプール８０と、プール８０内に設けられた参照電極９０とを有している。なお、参照電極９０としてはＡｇ／ＡｇＣｌ電極（銀−塩化銀電極）を用いた。そして、測定対象である溶液Ｓ（酸性溶液の場合は塩酸、アルカリ性溶液の場合は水酸化ナトリウム溶液）をプール８０に入れ、参照電極９０とＡｇ電極７１との電位差を測定した。なお、溶液ＳとしてｐＨ１、ｐＨ７、ｐＨ１４に調製された溶液を用意し、各溶液をプール８０に入れた１秒後に測定を開始した。参照電極９０とＡｇ電極７１との電位差は溶液中のプロトン濃度に依存する。当該電位差を測定することにより溶液中のプロトン濃度を求め、ｐＨ値として算出するのがｐＨセンサの測定原理である。【００３９】
図５に実施例１のｐＨセンサの測定結果を表すグラフを示す。横軸は時間を表し、縦軸は参照電極９０とＡｇ電極７１との間の電位差を表している。図５に示すように、ｐＨ１やｐＨ１４の溶液であっても、時間とともに測定値（ｐＨ値）が大きく変化することはなく、長時間にわたり安定して測定できることが確認された。また、溶液Ｓをプール８０に入れた１秒後に測定を開始したが、１秒後であっても電位差を検出しており、高速な応答が得られることも確認された。【００４０】
（実験ｂ）
実験ａのｐＨ１の溶液Ｓの測定後、半導体層４０とＡｇ電極７０、７１を水で洗浄し、ｐＨ１の溶液Ｓを用いて再度同様の測定実験を行った。その結果、同様の値が得られ、再現性のあることが確認された。また、ｐＨ１４の溶液Ｓの測定後、半導体層４０とＡｇ電極７０、７１を水で洗浄し、ｐＨ１４の溶液Ｓを用いて再度同様の測定実験を行った。その結果、同様の値が得られ、再現性のあることが確認された。実験ｂの結果から、本実施例のｐＨセンサの測定値に再現性のあることが確認されたとともに、ｐＨ１やｐＨ１４の強酸性・強塩基性の条件下であってもｐＨセンサの半導体層４０が浸食されることなく安定して繰り返し使用できることが確認された。【００４１】
以上より、本ｐＨセンサは半導体層を保護するための絶縁膜を有していないにもかかわらず、高感度で高速かつ安定したｐＨ測定が可能であることが確認された。【００４２】
＜比較例１〜５＞
亜鉛（Ｚｎ）とガリウム（Ｇａ）とを含むスピネル型の酸化物（実施例１）及びそれ以外の酸化物として表１に示す酸化物（比較例１〜５）をそれぞれ用意して、ｐＨ１〜６の溶液中での安定性を評価した。具体的には、以下の要領で実験を行った。
ｐＨ１、２、３、４、５、６の塩酸をそれぞれ準備し、それらを各酸化物半導体の表面に１ｍＬ滴下し、室温、１気圧の条件下で１０分間静置した。そして、下記の基準に基づき目視にて表面の安定性を評価した。
○：表面の変化が全く無かった。
△：溶液により表面が一部浸食された。
×：溶液により表面が浸食された。【００４３】
【表１】
2018025647.tif 000003
【００４４】
表１から明らかなように、実施例１は、ｐＨ１〜６の全ての領域において表面浸食が起こらず、強酸に対して高い耐性を有していることが確認された。
【符号の説明】
【００４５】
１０…基板、１２…ベース層、１４…熱酸化膜、２０…ゲート電極、３０…絶縁層、４０…半導体層、５２…第１の電極、５４…第２の電極、６０…パッシベーション層、７０、７１…Ａｇ電極、８０…プール、９０…参照電極、Ａ…半導体装置、Ｂ…ｐＨセンサ、Ｓ…溶液
【図１】
2018025647.tif 000004
【図２】
2018025647.tif 000005
【図３】
2018025647.tif 000006
【図４】
2018025647.tif 000007
【図５】
2018025647.tif 000008
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
半導体層を形成する工程と、
前記半導体層上に導電層を形成する工程と、
前記導電層を所定のパターンに対応させてエッチングし、第１の電極及び第２の電極を形成する工程と、
を含み、
前記半導体層は、亜鉛（Ｚｎ）とガリウム（Ｇａ）とを含むスピネル型の酸化物である半導体装置の製造方法。
【請求項２】
請求項１に記載の半導体装置の製造方法であって、
前記半導体層は、スピネル型のＺｎＧａ２Ｏ４である半導体装置の製造方法。
【請求項３】
請求項１又は２に記載の半導体装置の製造方法であって、
前記半導体層は、キャリア元素がドープされている半導体装置の製造方法。
【請求項４】
請求項１又は２に記載の半導体装置の製造方法であって、
前記半導体層は、水素がドープされている半導体装置の製造方法。
【請求項５】
請求項１〜４の何れか一項に記載の半導体装置の製造方法であって、
前記第１の電極及び前記第２の電極は、それぞれ、トランジスタのソース電極及びドレイン電極である半導体装置の製造方法。
【請求項６】
請求項１〜５の何れか一項に記載の半導体装置の製造方法を備えるｐＨセンサの製造方法。
【請求項７】
請求項１〜５の何れか一項に記載の半導体装置の製造方法を備えるバイオセンサの製造方法。
【請求項８】
請求項１〜５の何れか一項に記載の半導体装置の製造方法であって、
前記エッチングを酸性溶液で行う半導体装置の製造方法。
【請求項９】
請求項１〜５の何れか一項に記載の半導体装置の製造方法であって、
前記半導体層を形成する工程を１９０℃以上で行う半導体装置の製造方法。
【手続補正２】
【補正対象書類名】明細書
【補正対象項目名】０００４
【補正方法】変更
【補正の内容】
【０００４】
本発明の第一の態様は、半導体層を形成する工程と、前記半導体層上に導電層を形成する工程と、前記導電層を所定のパターンに対応させてエッチングし、第１の電極及び第２の電極を形成する工程と、を含み、半導体層は、亜鉛（Ｚｎ）とガリウム（Ｇａ）とを含むスピネル型の酸化物である半導体装置の製造方法である。
【手続補正３】
【補正対象書類名】明細書
【補正対象項目名】０００５
【補正方法】変更
【補正の内容】
【０００５】
本発明の第二の態様は、第一の態様の半導体装置の製造方法を備えるｐＨセンサの製造方法である。
【手続補正４】
【補正対象書類名】明細書
【補正対象項目名】０００６
【補正方法】変更
【補正の内容】
【０００６】
本発明の第三の態様は、第一の態様の半導体装置の製造方法を備えるバイオセンサの製造方法である。
【手続補正５】
【補正対象書類名】明細書
【補正対象項目名】０００７
【補正方法】削除
【補正の内容】
【国際調査報告】
2018025647.tif 000009
2018025647.tif 000010
2018025647.tif 000011
2018025647.tif 000012